FR 2316202 A1 19770128 FR 7620335 A 19760702 La présente invention se rapporte a un procédé permettant d'empêcher les formations d'efflorescences minérales a la surface d'objets moulés en plâtre et en particulier des panneaux de paroi en plâtre. Sur des objets moulés et en particulier des panneaux de paroi en plâtre selon la norme allemande DIN 18 163, on applique couramment après la mise en place une couche d'appret permettant d'obtenir une surface absorbant régulièrement pour un traitement subséquent, par exemple l'application d'une peinture en dispersion. On sait, en outre, que l'application d'une telle couche d'apprêt peut conduit a un bon "ancrage" du produit d'enduction sur le support. Les produits pour couche d'appret consistent pas exemple en dispersions de résines synthétiques non pigmentées ou en solutions de polymères dans des solvants organiques.On peut également utiliser comme produit d'apprêt le produit de marque commerciale Mowilith Ct 5 A en solution, après une dilution correcte, ou des solutions diluées de Mbwilith 35/73 dans des solvants organiques (ces produits sont vendus par la firme ROECHST AG. dont on pourra consulter la brochure "Mowilith", Francfort-sur-le-Pain, 1969, page 156). Le produit Mowilith 35/73 est un copolymère de l'acétate de vinyle et du maléate de di-n-butyle en solution dans l'acétate d'éthyle ou le diacétone-alcool; le Mowilith Ct 5 A contient le sel d'ammonium d'un copolymère de l'acétate de vinyle et de l'acide crotonique en solution hydro-alcoolique (cf. la brochure mentionnée ci-dessus, pages 106 et 107). Pour des raisons de technique et de sécurité d'application, on préfère les produits d'apprêt miscibles en toutes proportions avec l'eau et les solvants miscibles a liteau, par exemple le produit Mowilith Ct 5 A. Cependant, l'application connue d'une couche d'appret sur les objets moulés en plâtre avant le traitement de surface > par exemple a l'aide de peintures dispersées, n'empêche pas la cristallisation de sels hydrosolubles, en particulier de sulfates et phosphates du sodium, a la surface des objets moulés. Cette cristallisation est désignée sous le nom d' "efflorescences" et amoindrit considérablement la qualité des objets -en plâtre. Les efflorescences apparaissent tout spécialement a la surface des objets moulés en platre qui contiennent des résidus importants de sels hydrosolubles lesquels, sous l'action de liteau, migrent en surface où ils peuvent cristalliser. La présente invention concerne donc un procédé pour empêcher les formations d'efflorescences a la surface des objets moulés en plâtre, procédé qui permet d'éviter l'utilisation de solvants organiques et d'app quer simultanément une couche d'apprêt, assurant un bon ancrage par exemple d'une peinture dispersée a appliquer par la suite, sur les objets moulés en plâtre poreux. Conformément å l'invention, on applique un mélange, diluable å liteau, de deux copolymères différents a base d'acétate de vinyle et d'acides organiques, d'esters ou de leurs sels, a une teneur en matière sèches d'au moins 10% en poids, les proportions relatives entre -les copolymères étant comprises entre 2 et 1. Si ongle désire, le procédé selon l'invention peut en outre être caractérisé en ce que a) pour la préparation du mélange, on utilise un copolymère a l'état de sel d'ammonium; b) pour la préparation du mélange, on utilise un copolymère & l'état de dispersion; c) le copolymère est constitué d'acétate de vinyle et d'acide cro tonique; d) le copolymère est le produit du commerce Mowilith Ct 5 A; e) le copolymère est constitué d'acétate de vinyle et de maléate de di-n-butyle; f) le copolymère est le produit du commerce Mowilith DM 2 HB; g) les proportions relatives en poids entre les copolymères sont de 1 :: 1; h) avant mélange, les copolymères sont réglés a - des pH supérieurs à 7; i) les copolymères sont réglés a pH 8 et j) le pH est réglé a l'aide d'ammoniaque. En utilisant un mélange contenant au moins 10% en poids de matière sèches, on arrive à former à la surface de l'objet moulé en plâtre une pellicule régulière et couvrante en une seule application. L'exemple qui suit illustre l'invention sans toutefois en limiter la portée; dans cet exemple les indications de parties et de pourcentages s'entendent en poids sauf mention contraire. Exemple Sur plusieurs panneaux de paroi en plâtre de 7 cm d'épaisseur on applique sur une face quatre copolymères différents et on détermine les quantités appliquées et l'absorption d'eau; à titre de comparaison, on utilise un panneau non traité. Les résultats obtenus sont rapportés ci-après Panneau Produit appliqué Quantité, g/m Absorption d'eau ml/cm/mm 1 Néant 0 1,75 2 Mowilith DMV 1 370 0,014 3 Mowilith Ct 5 A 550 1,17 4 Mowilith DM 60 380 0,22 5 Mélange selon l'invention 380 0,68 * 12,5% de Mowilith DM 2 HB Les deux copolymères réglés auparant à -pli 8 12,5% de Mowilith Ct 5 A 75% d'eau Après séchage de ltenduit, les panneaux sont plongés dans une solution à 1% de Na2SO4, à 1 cm de profondeur du côté de la face non traitée; on laisse deux jours dans ces conditions. On retire ensuite les panneaux et on les maintient à la température et à l'humidité normales pour une chambre. Au bout de 2 à 3 jours, on constate les premières efflorescences sur les surfaces traitées des panneaux 1 à 4. Trois mois plus tard, on plonge à nouveau les panneaux dans une solution a 1% de Na2SO4 a I cm de profondeur du côté de la face non traitée. Deux jours plus tard, on retire les panneaux de la solution et on les conserve à la température et à l'humidité normales pour une chambre. Sur les surfaces traitées des panneaux 1 à 4, on constate au bout de 2 jours,de de nouvelles efflorescences, alors que, sur la surface du panneau n05 traité par le mélange selon l'invention, on ne trouve toujours pas d'efflorescences. R E V E N D I C A T I O N S REVENDICATIONS 1. Procédé pour empêcher les formations d'efflorescences minérales å la surface des objets moulés en plâtre, en particulier des panneaux de paroi en plâtre, le procédé se caractérisant en ce que l'on applique un mélange, diluable a l'eaux de deux copolymères différents base d'acétate de vinyle et d'acides organiques, d'esters ou de leurs sels, a une teneur en matières sèches d'au moins 10% en poids, et dans lequel les proportions relatives en poids entre les copolymères se situent entre 2 et 1. 2. Procédé selon la revendication 1, caractérisé en ce que, pour la préparation du mélange, on utilise un copolymère à l'état de sel d'ammonium 3. Procédé selon la revendication 1, caractérisé en ce que, pour la préparation du mélange, on utilise un copolymère d l'état de dispersion. 4. Procédé selon la revendication 2, caractérisé en ce que. le copolymère est constitué d'acétate de vinyle et d'acide crotonique. 5. Procédé selon la revendication 4, caractérisé en cé que le copolymère est le produit du commerce Mowilith Ct 5 A. 6. Procédé selon la revendication 3, caractérisé en ce que le copolymère est constitué d'acétate de vinyle et de maléate de di-n-butyle. 7. Procédé selon la revendication 4, caractérisé en ce que le copolymère est le produit du commerce Mowilith DM 2 HB. 8. Procédé selon l'une quelconque des revendications 1 a 7, caractérisé en ce que les copolymères sont présents en proportions égales en poids. 9. Procédé selon l'une quelconque des revendications 1 8-, carac térisé en ce que les copolymères sont réglés, avant mélange entre eux, a des pH supérieurs à 7. 10. Procédé selon la revendication 9, caractérisé en ce que les copolymères sont réglés pH 8. 11. Procédé selon la revendication 9 ou 10, caractérisé en ce que l'on règle le pH 9 l'aide d'ammoniaque.